(57)【要約】【課題】  持ち運び時や取り扱い時に壊れにくく、かつ防火性能の高い建築材料及びその製造方法、建造物の施工方法を提供する。【解決手段】  断熱材１０は、ガラス発泡板２と、アクリル樹脂とセメントと体質顔料とからなりガラス発泡板２を覆うポリマーセメント４と、を含む構成となっている。このような構成によれば、可とう性に優れ、耐衝撃性に優れたポリマーセメント４でガラス発泡板２を保護することができるので、持ち運び時や取り扱い時にガラス発泡板２の破損をある程度防ぐことができる。また、ポリマーセメント４は耐熱性に優れているので、防火性能が高い。【選択図】  図１
2005299286.tif 000002
【特許請求の範囲】
【請求項１】
所定形状に成形されたガラス発泡体と、
所定の樹脂とセメントとからなり前記ガラス発泡体を覆うポリマーセメントとを含むことを特徴とする建築材料。
【請求項２】
前記ガラス発泡体は直方体であり、
前記ポリマーセメントは、前記ガラス発泡体の表面と、裏面と、側面とを覆っていることを特徴とする請求項１に記載の建築材料。
【請求項３】
所定形状に成形されたガラス発泡体に、所定の樹脂とセメントとからなるポリマーセメント系塗料を塗布する工程と、
前記ポリマーセメント系塗料を乾燥させて、前記ガラス発泡体を覆うポリマーセメントを形成する工程と、を含むことを特徴とする建築材料の製造方法。
【請求項４】
前記ポリマーセメント系塗料を構成する前記樹脂は、
そのガラス転移温度が０［℃］以下、−３０［℃］以上の範囲内にあることを特徴とする請求項３に記載の建築材料の製造方法。
【請求項５】
前記ポリマーセメント系塗料における前記樹脂の割合を、重量パーセントで１５［％］以上、４０［％］以下の範囲内とすることを特徴とする請求項３又は請求項４に記載の建築材料の製造方法。
【請求項６】
前記ポリマーセメントにおける前記セメントの割合を、重量パーセントで２０［％］以上、４０［％］以下の範囲内とすることを特徴とする請求項３から請求項５の何れか一項に記載の建築材料の製造方法。
【請求項７】
請求項１に記載された前記建築材料に所定の接着剤を塗布する工程と、
前記建築材料の前記接着剤が塗布された面を建造物の所定部位に接触させて、当該建築材料を該建造物に取り付ける工程と、を含むことを特徴とする建造物の施工方法。
【発明の詳細な説明】
【技術分野】
【０００１】
本発明は、建築材料及びその製造方法、建造物の施工方法に関し、特に、ガラス発泡板と、このガラス発泡板上に形成されたポリマーセメントとからなる断熱材及び断熱材の製造方法、建造物の断熱の施工方法に関する。
【背景技術】
【０００２】
従来から、各種建造物用の断熱材等として、ガラス発泡体が用いられてきた（例えば、特許文献１、２参照。）。このようなガラス発泡体は、多孔質でその表面及び内側に無数の細孔を備えているので、特に断熱性に優れ、また軽量であるという長所が有る反面、外力に対して非常に脆いという短所がある。この短所ゆえに、ガラス発泡体は、その持ち運び時及びその取り扱い時に、僅かな外力が付加されただけでも壊れやすい、という問題点があった。従来、ガラス発泡体を外力による破壊から保護する等の目的で、その持ち運び前、又はその取り扱い前に、ガラス発泡体をアスファルト樹脂で覆う技術が知られている。
【特許文献１】特開２００３−２７４０７号公報
【特許文献２】特開平１０−２７９３２５号公報
【発明の開示】
【発明が解決しようとする課題】
【０００３】
しかしながら、アスファルト樹脂は、天然又は石油精製から得られる瀝青を主成分とするので、燃焼によって生ずる発熱量が大きい。それゆえ、上記アスファルトで覆われたガラス発泡体を断熱材等の建築材料として使用する場合には、コーンカロリーメーター燃焼試験において、不燃性、準不燃性の基準をクリアーすることができず、防火地域および内装制限地域では建造物に使用できないという問題があった。
本発明は、上記課題を解決するためになされたものであり、持ち運び時や取り扱い時に壊れにくく、かつ防火性能の高い建築材料及びその製造方法、建造物の施工方法の提供を目的とする。
【課題を解決するための手段】
【０００４】
上述した課題を解決するために、本発明に係る第１の建築材料は、所定形状に成形されたガラス発泡体と、所定の樹脂とセメントとからなり前記ガラス発泡体を覆うポリマーセメントとを含むことを特徴とするものである。
ここで、前記ガラス発泡体は、例えば直方体のガラス発泡板である。このガラス発泡体（板）は多孔質であり、その表面及び内側に無数の細孔を備えているので、特に断熱性に優れている。また、前記ポリマーセメントを構成する前記樹脂は、例えば、酢酸ビニル系樹脂、アクリル系樹脂、アクリル−スチレン（アクリルスチレン共重合体）系樹脂、ＥＶＡ（エチレン酢酸共重合体）系樹脂、又はアクリル−ウレタン（アクリルウレタン共重合体）系樹脂の何れか一つである。
【０００５】
これらの中で、耐候性及び耐酸性、並びにセメントとの混和性を考慮すると、ポリマーセメントを構成する樹脂としては、特に、アクリル系樹脂、又はアクリル−スチレン系樹脂、或いはＥＶＡ（エチレン酢酸共重合体）系樹脂が最適である。
また、本発明に係る第２の建築材料は、上述した第１の建築材料において、前記ガラス発泡体は直方体であり、前記ポリマーセメントは、前記ガラス発泡体の表面と、裏面と、側面とを覆っていることを特徴とするものである。
【０００６】
本発明に係る第１、第２の建築材料によれば、可とう性に優れ、耐衝撃性に優れたポリマーセメントでガラス発泡体を保護できるので、持ち運び時や取り扱い時にガラス発泡体の破損をある程度防ぐことができる。また、ポリマーセメントは耐熱性に優れているので、従来のアスファルト樹脂を塗布した発泡体と比べて、その防火性能が高い。
さらに、本発明に係る第１、第２の建築材料によれば、例えば、ポリマーセメントにおける樹脂の割合を所定の範囲内で調整することで、コーンカロリーメーター燃焼試験等の不燃性、又は準不燃性の基準に合格することが可能である。従って、防火地域および内装制限地域において、断熱材として建造物への取り付け施工が可能である。なお、ここでいう建造物とは、家屋、建物等の建築物、その他構造物等を含むものである。
【０００７】
本発明に係る第１の建築材料の製造方法は、所定形状に成形されたガラス発泡体に、所定の樹脂とセメントとからなるポリマーセメント系塗料を塗布する工程と、前記ポリマーセメント系塗料を乾燥させて、前記ガラス発泡体を覆うポリマーセメントを形成する工程と、を含むことを特徴とするものである。
ここで、ポリマーセメント系塗料に含まれる樹脂の形態は、例えば、水溶性、マイクロエマルジョン、ディスパージョン又はエマルジョンの何れか一形態である。ポリマーセメント系塗料は、セメントに水和効果反応を起こさせるため、例えば水系塗料とする。本発明に係る第１の建築材料の製造方法によれば、持ち運び時や取り扱い時に壊れにくく、かつ防火性能の高い建築材料を提供することができる。
【０００８】
本発明に係る第２の建築材料の製造方法は、上述した第１の建築材料の製造方法において、前記ポリマーセメント系塗料を構成する前記樹脂は、そのガラス転移温度が０［℃］以下、−３０［℃］以上の範囲内にあることを特徴とするものである。ここで、ガラス転移温度が０［℃］より大きい樹脂からなるポリマーセメントはその粘着性が小さすぎ、このようなポリマーセメントをガラス発泡体上に形成した場合には、ガラス発泡体とポリマーセメントとの密着性を担保できないおそれがある。また、ガラス転移温度が−３０［℃］より小さい樹脂からなるポリマーセメントはその粘着性が大きすぎ、このようなポリマーセメントはその表面に汚れ等が付着し易いので、実用的でない。
【０００９】
本発明に係る第２の建築材料の製造方法によれば、ポリマーセメントとガラス発泡体との密着性を良好に担保でき、汚れ等が付着しにくい建築材料を提供することができる。
本発明に係る第３の建築材料の製造方法は、上述した第１、又は第２の建築材料の製造方法において、前記ポリマーセメント系塗料における前記樹脂の割合を、重量パーセントで１５［％］以上、４０［％］以下の範囲内とすることを特徴とするものである。
【００１０】
ここで、乾燥前のポリマーセメント系塗料における樹脂の割合が、重量パーセントで１５［％］よりも小さい場合には、乾燥後のポリマーセメント系塗料（即ち、ポリマーセメント）に十分な可とう性を持たせることができない。また、乾燥前のポリマーセメント系塗料における樹脂の割合が、重量パーセントで４０［％］よりも大きい場合には、ポリマーセメントを所定の厚さ以上に厚く形成することができない傾向がある。また、ポリマーセメント系塗料における樹脂の割合が、重量パーセントで４０［％］よりも大きい場合には、ポリマーセメントは例えばコーンカロリーメーター燃焼試験で、準不燃性の基準をクリアーできない可能性がある。
【００１１】
本発明に係る第３の建築材料の製造方法によれば、単体のガラス発泡体よりも強度が大きく、かつ、例えばコーンカロリーメーター燃焼試験の不燃性、又は準不燃性の基準に合格可能な建築材料を提供することができる。
本発明に係る第４の建築材料の製造方法は、上述した第１から第３の建築材料の製造方法の何れか一において、前記ポリマーセメントにおける前記セメントの割合を、重量パーセントで２０［％］以上、４０［％］以下の範囲内とすることを特徴とするものである。
【００１２】
ここで、乾燥前のポリマーセメント系塗料におけるセメントの割合が、重量パーセントで２０［％］よりも小さい場合には、乾燥後のポリマーセメント系塗料（即ち、ポリマーセメント）に十分な硬さを持たせることができない。また、乾燥前のポリマーセメント系塗料におけるセメントの割合が、重量パーセントで４０［％］よりも大きい場合には、セメントの硬化による影響が大きく、ポリマーセメントが硬くなり過ぎてしまう傾向がある。本発明に係る第４の建築材料の製造方法によれば、適度なポリマーセメントの硬さを実現することができる。
【００１３】
本発明に係る建造物の施工方法は、上述した本発明の建築材料に所定の接着剤を塗布する工程と、前記建築材料の前記接着剤が塗布された面を建造物の所定部位に接触させて、当該建築材料を該建造物に取り付ける工程と、を含むことを特徴とするものである。
ここで、所定の接着剤とは、例えば、酢酸ビニル系樹脂、アクリル系樹脂、アクリル−スチレン（アクリルスチレン共重合体）系樹脂、ＥＶＡ（エチレン酢酸共重合体）系樹脂、又はアクリル−ウレタン（アクリルウレタン共重合体）系樹脂の何れか一つを含有した接着モルタルである。また、建造物の所定部位としては、例えば、モルタルや合板からなる外壁、又は内壁等が挙げられる。本発明に係る建造物の施工方法によれば、本発明に係る建築材料を、例えば、防火地域および内装制限地域で建造物の断熱材として用いることが可能である。
【発明を実施するための最良の形態】
【００１４】
以下、図面を参照しながら、本発明の実施形態に係る建築材料及びその製造方法、建造物の施工方法について説明する。
図１は、本発明の実施形態に係る断熱材１０の構成例を示す斜視図である。この断熱材１０は、例えば、直方体のガラス発泡板２と、このガラス発泡板２を覆うポリマーセメント４、とを含む構成となっている。
【００１５】
ガラス発泡板２は、その主成分が珪酸又は、珪酸塩であり、多孔質である。そのため、ガラス発泡板２は、軽量であり、優れた断熱性を有する。このようなガラス発泡板２は、例えば、廃ガラス瓶や、廃ガラス板等を粉砕して形成したガラスカレットに発泡剤を混ぜ、これを溶融、発泡させて生成する。このガラス発泡板２の厚さは、例えば２５［ｍｍ］〜４５［ｍｍ］程度である。体質顔料は、即ち増量剤として働き、例えば炭酸カルシウム等の珪砂である。
【００１６】
また、ポリマーセメント４は、例えば、重合体又は共重合体からなる所定の樹脂と、セメントと、体質顔料とからなるものである。ポリマーセメント４を構成する樹脂は、例えば、酢酸ビニル系樹脂、アクリル系樹脂、アクリル−スチレン（アクリルスチレン共重合体）系樹脂、ＥＶＡ（エチレン酢酸共重合体）系樹脂、又はアクリル−ウレタン（アクリルウレタン共重合体）系樹脂の何れか一つである。
【００１７】
これらの中で、耐候性及び耐酸性、並びにセメントとの混和性を考慮すると、ポリマーセメント４を構成する樹脂としては、特に、アクリル系樹脂、又はアクリル−スチレン系樹脂、或いはＥＶＡ（エチレン酢酸共重合体）系樹脂が最適である。図１に示す断熱材１０では、ポリマーセメント４はガラス発泡体２の表面と、裏面と、全ての側面とを覆っている。また、このポリマーセメント４の厚さは、例えば０．５［ｍｍ］〜２［ｍｍ］程度である。
このような構成によれば、可とう性に優れ、耐衝撃性に優れたポリマーセメント４でガラス発泡板２を保護できるので、その持ち運び時やその取り扱い時にガラス発泡板２の破損を防ぐことができる。また、ポリマーセメント４は耐熱性に優れているので、従来のアスファルト樹脂を塗布した発泡体と比べて、その防火性能が高い。
【００１８】
図２（Ａ）及び（Ｂ）は、断熱材１０の製造方法を示す工程図である。図２（Ａ）に示すように、まず始めに、ガラス発泡板２を用意する。上述したように、このガラス発泡板２は、多孔質、軽量であり、可とう性と、耐衝撃性とを備えた被膜で覆われていない状態では非常に脆弱である。この実施形態では、例えば、このガラス発泡板２の６面全てに、ポリマーセメント系塗料４´を塗布する。
【００１９】
ここで、ポリマーセメント系塗料４´は、所定の樹脂と、セメントと、体質顔料とからなるものである。乾燥後のポリマーセメント系塗料４´（即ち、ポリマーセメント４）は、ガラス発泡板の保護に必要な可とう性と、耐衝撃性とを、主にこの樹脂と、セメントとによって得ている。また、一般に、塗料は、水系、溶剤系、又は紛体の何れか一形態で使用されるが、ポリマーセメント系塗料４´にはセメントが含まれており、セメントの水和効果反応を促進させる必要がある。それゆえ、ポリマーセメント系塗料４´の形態は水系が最適である。
【００２０】
ポリマーセメント系塗料４´に含まれる樹脂は、例えば、酢酸ビニル系樹脂、アクリル系樹脂、アクリル−スチレン（アクリルスチレン共重合体）系樹脂、ＥＶＡ（エチレン酢酸共重合体）系樹脂、又はアクリル−ウレタン（アクリルウレタン共重合体）系樹脂の何れか一つである。また、ポリマーセメント系塗料４´に含まれる樹脂の形態は、例えば、水溶性、マイクロエマルジョン、ディスパージョン又はエマルジョンの何れか一形態である。表１に、本発明の実施形態に係るポリマーセメント系塗料４´の構成の一例を示す。
【００２１】
【表１】
2005299286.tif 000003
【００２２】
表１に示すように、ここでは、ポリマーセメント系塗料を構成する樹脂として、例えば、ガラス転移温度（Ｔｇ）が０［℃］以下、−３０［℃］以上の範囲内にあるアクリル系樹脂エマルジョンを選択する。樹脂のガラス転移温度（Ｔｇ）が０［℃］以下、−３０［℃］以上の範囲内にあることで、適度な粘着性を持ったポリマーセメントを形成することができる。この点については、後述する実験２で、表３を参照しながら説明する。
【００２３】
また、表１に示すように、ポリマーセメント系塗料を構成するアクリル樹脂と、セメントと、体質顔料とのそれぞれの割合を、重量パーセントで、アクリル樹脂２５［％］、セメント４０［％］、体質顔料３５［％］とする。アクリル樹脂の割合を重量パーセントで２５［％］に設定することで、ポリマーセメントに必要十分な可とう性を持たせることができる。また、コーンカロリーメーター燃焼試験で、不燃性の基準に合格することが可能である。この点については、後述する実験１，３で、表２，４を参照しながら説明する。
【００２４】
また、ポリマーセメント系塗料におけるセメントの割合は、当該塗料全体に対して、重量パーセントで２０［％］以上、６０［％］以下の範囲内に収める必要がある。また、ポリマーセメント系塗料におけるセメントの最適な割合は、重量パーセントで２０［％］以上、４０［％］以下の範囲内である。その理由は、ポリマーセメント系塗料全体に対するセメントの割合が、重量パーセントで６０［％］を超えると、セメントの効果による影響が大きくなり、途膜が硬くなりすぎてしまうからである。また、このセメントの割合が、重量パーセントで２０［％］を下回ると、途膜に求められる必要な硬さを達成できないからである。表１に示すポリマーセメント系塗料では、このような理由から、当該塗料全体に対するセメントの割合を重量パーセントで４０［％］としている。
【００２５】
図２（Ｂ）に示すように、上記のように調整されたポリマーセメント系塗料４´をガラス発泡板２の例えば６面全てに、順次塗布していく。このポリマーセメント系塗料４´のガラス発泡板２への塗布は、塗布対象であるガラス発泡板２が多孔質なので（即ち、表面の目が粗いので）、例えば、噴霧器等を用いた吹き付けで行う。吹き付け塗装により、ポリマーセメント系塗料４´をガラス発泡板２の細孔内まで容易に到達させることができ、ガラス発泡板４にポリマーセメント系塗料４´を略均一な厚さに塗布することができる。
【００２６】
なお、この実施形態では、ガラス発泡板２の６面全てにポリマーセメント系塗料を１回塗布する。その後で、ガラス発泡板２の表（おもて）面２ａのみもう一度、ポリマーセメント系塗料４´を塗布する。つまり、ガラス発泡板２の表面２ａのみポリマーセメント系塗料４´を２回塗布し、その他の面はポリマーセメント系塗料４´を１回塗布する。
【００２７】
一般に、塗料の塗布量は通常０．１〜０．５［ｋｇ／ｍ２］と言われているが、塗料の塗布量が少ないと特に耐衝撃性が低くなってしまう傾向がある。この実施形態では、ポリマーセメントに耐衝撃性を十分持たせ、ガラス発泡板２を十分保護するために、ポリマーセメント系塗料４´の１回当たりの塗布量を１．０〜２．０［ｋｇ／ｍ２］とする。これにより、ポリマーセメント系塗料４´の１回当たりの塗布厚は０．５〜１．０［ｍｍ］程度となる。上述したように、図２（Ｂ）では、ガラス発泡板２の表面２ａのみポリマーセメント系塗料４´を２回塗布し、その他の面はポリマーセメント系塗料４´を１回塗布するので、ガラス発泡板２の表面２ａにおけるポリマーセメント系塗料４´の塗布厚は１．０〜２．０［ｍｍ］程度、その他の面におけるポリマーセメント系塗料４´の塗布厚は０．５〜１．０［ｍｍ］程度となる。
【００２８】
次に、ポリマーセメント系塗料４´が６面全てに塗布され、かつ、表面２ａのみ２回塗布されたガラス発泡板２を、例えば、温度２０［℃］、湿度６５［％ＲＨ］の環境下で７日間、養生させて、ポリマーセメント系塗料４´を乾燥させる。これにより、図１に示したようなポリマーセメント４で覆われた断熱材１０を完成させる。
次に、上記の方法により完成させた断熱材１０を建造物に取り付けて、断熱施工する方法について説明する。ここで、建造物とは、家屋、建物等の建築物、その他構造物等を含むものである。
【００２９】
まず始めに、建造物における断熱材１０の取り付け箇所に応じて、断熱材１０に切断加工を施し、断熱材１０を所定の形状、所定の大きさに成形する。ここで、建造物の取り付け箇所とは、例えば、モルタルや合板からなる外壁、又は内壁等である。
次に、所定の形状、所定の大きさに成形された断熱材１０を施工工事の現場に搬送する。そして、この施工工事の現場で、断熱材１０の裏面に接着モルタルを塗布する。ここで、この接着モルタルには、例えば、酢酸ビニル系樹脂、アクリル系樹脂、アクリル−スチレン（アクリルスチレン共重合体）系樹脂、ＥＶＡ（エチレン酢酸共重合体）系樹脂、又はアクリル−ウレタン（アクリルウレタン共重合体）系樹脂の何れか一つが含まれている。ここでは、例えば、アクリル系樹脂を含有した接着モルタルを使用する。
【００３０】
次に、この接着モルタルが塗布された断熱材１０の裏面を、例えば、上記の外壁、又は内壁等に接着させる。このように建造物の外壁、又は内壁に複数枚の断熱材１０を隙間が生じないように順次取り付けて、建造物の外断熱施工、又は内断熱施工を行う。
このように、本発明の実施形態に係る断熱材１０及びその製造方法、建造物の断熱施工方法によれば、可とう性に優れ、耐衝撃性に優れたポリマーセメント４でガラス発泡板２を保護できるので、その持ち運び時やその取り扱い時にガラス発泡板２の破損を防ぐことができる。
【００３１】
また、この断熱材１０はガラス発泡板２を基体としているので軽量である。従って、断熱材の搬送や、断熱材の建造物への取り付け時に、その作業性を向上させることができる。
さらに、断熱材を施工現場に搬送する前に、この断熱材をその取り付け箇所に応じて所定の形状、所定の大きさに前もって成形しておくことが可能である。このような断熱材の建造物への取り付け作業は、例えば左官職のように熟練した技術がなくても行うことが可能である。従って、断熱施工の工期短縮や、断熱施工のコスト低減に貢献することができる。
【００３２】
また、ポリマーセメント４は耐熱性に優れているので、従来のアスファルト樹脂を塗布した発泡体と比べて、その防火性能が高い。従って、ポリマーセメントにおける樹脂の割合を調整することで、断熱材１０はコーンカロリーメーター燃焼試験等の不燃性、又は準不燃性の基準に合格することが可能である。防火地域および内装制限地域において、断熱材１０の建造物への取り付け施工が可能である。この実施形態では、ガラス発泡板２が本発明のガラス発泡体に対応し、断熱材１０が本発明の建築材料に対応している。
【００３３】
〔実験及び、その結果〕
〔実験１〕
本発明の実施形態で用いるポリマーセメント系塗料における樹脂、セメント、体質顔料のそれぞれの割合（重量パーセント）を変えて、乾燥後のポリマーセメント系塗料（即ち、ポリマーセメント）の曲げ強度と、圧縮強度とを測定した。実験方法は下記の通りである。また、その実験結果を表２に示す。なお、この実験１における樹脂は、アクリル系樹脂である。
（実験方法）
・曲げ強度：ＪＩＳ  Ｒ  ５２０１  （５）  強さ試験  （ｂ）  曲げ強さ
・圧縮強度  ＪＩＳ  Ｒ  ５２０１  （５）  強さ試験  （ａ）  圧縮強さ
・塗付後の養生時間    ７日間
・養生（乾燥）条件    ２００［℃］、６５［％］ＲＨ
・試験機器：曲げ、圧縮強度試験：万能試験機
（実験結果）
【００３４】
【表２】
2005299286.tif 000004
【００３５】
（所見）
表２から明らかなように、曲げ強度に関しては、サンプル１Ｅ（樹脂４０［％］、セメント３０［％］、体質顔料３０［％］）と、サンプル１Ｆ（樹脂５０［％］、セメント３０［％］、体質顔料２０［％］）とが大きい。また、圧縮強度に関しては、サンプル１〜サンプル７で大きな差はなかった。曲げ強度のみを考えれば、サンプル１Ｅ及びサンプル１Ｆがベストである。
【００３６】
しかしながら、ポリマーセメント系塗料全体に対する樹脂の割合が、重量パーセントで４０［％］を超えると、途膜を厚く形成出来ない傾向がある。そのため、特に、耐衝撃性の向上という観点から見ると、ポリマーセメント系塗料にサンプル１Ｅ、１Ｆの配合比を採用することにはやや問題がある。一方、ポリマーセメント系塗料全体に対する樹脂の割合が、重量パーセントで１５［％］のときに、曲げ強度は１．０［Ｎ／ｍｍ２］程度であることが推定される。可とう性の観点から、ポリマーセメントの曲げ強度は１．０［Ｎ／ｍｍ２］以上は必要であると思われるので、樹脂の割合は重量パーセントで１５［％］以上とすることが好ましい。
【００３７】
〔実験２〕
本発明の実施形態で用いるポリマーセメント系塗料における樹脂、セメント、体質顔料の割合を、重量パーセントでそれぞれ樹脂２５［％］、セメント４０［％］、体質顔料３５［％］に設定した。この設定条件で、樹脂のガラス転移温度（Ｔｇ）を１０［℃］〜−５０［℃］の範囲内で変えて、乾燥後のポリマーセメント系塗料（即ち、ポリマーセメント）の曲げ強度を測定し、かつ、ポリマーセメント表面のべたつき度を確認した。実験方法は下記の通りである。また、その実験結果を表３に示す。なお、この実験２における樹脂は、アクリル系樹脂である。
（実験方法）
・曲げ強度：実験１と同様。
・べたつき度：指触にてべたつき度を判定。◎、○、△、×で表した。
（◎はべたつき度が小さく、×はべたつき度が大きい。）
（実験結果）
【００３８】
【表３】
2005299286.tif 000005
【００３９】
（所見）
ガラス転移温度が０［℃］より大きい場合には、ポリマーセメントのべたつき度（即ち、粘着性）が小さ過ぎ、ガラス発泡体とポリマーセメントとの密着性を担保できないおそれがある。また、ガラス転移温度が−３０［℃］より小さい場合には、ポリマーセメントのべたつき度が大き過ぎ、ポリマーセメントの表面に汚れ等が付着し易い。このため、本発明の建築材料には、ガラス転移温度が０［℃］以下、−３０［℃］以上の範囲内にある樹脂からなるポリマーセメント系塗料を用いることが好ましい。
【００４０】
〔実験３〕
本発明の実施形態で用いるポリマーセメント系塗料におけるセメントの割合を、重量パーセントで４０［％］に設定した。また、ポリマーセメント系塗料における樹脂の割合を重量パーセントで１０［％］〜５０［％］の範囲内に設定し、樹脂と体質顔料のそれぞれの割合を変えて、その燃焼性について試験を行った。その実験結果を表４に示す。なお、この実験３における樹脂は、アクリル系樹脂である。
（実験方法）
・塗付後の養生時間    ７日間
・養生（乾燥）条件    ２００［℃］、６５［％］ＲＨ
・燃焼性の試験方法：コーンカロリーメーター燃焼試験
（実験結果）
【００４１】
【表４】
2005299286.tif 000006
【００４２】
（所見）
ポリマーセメント系塗料における樹脂の割合が、重量パーセントで４０［％］よりも大きい場合には、コーンカロリーメーター燃焼試験の準不燃性の基準をクリアーできない可能性がある。従って、燃焼性の観点から、ポリマーセメント系塗料全体に対する樹脂の割合は、重量パーセントで４０［％］以下に設定することが好ましい。
また、本発明の建築材料を、例えば、防火地域および内装制限地域で建造物の断熱材として用いる場合には、ポリマーセメント系塗料全体に対する樹脂の割合を、重量パーセントで４０［％］以下に設定する必要がある。
以上、実験結果１、２及び３に基づいて、本発明の実施形態では、本発明のポリマーセメント系塗料の一例として表１を示した。
【図面の簡単な説明】
【００４３】
【図１】本発明の実施形態に係る断熱材１０の構成例を示す斜視図。
【図２】断熱材１０の製造方法を示す工程図。
【符号の説明】
【００４４】
２  ガラス発泡板、２ａ  表面、４  ポリマーセメント、４´  ポリマーセメント系塗料、１０  断熱材
【図１】
2005299286.tif 000007
【図２】
2005299286.tif 000008